(57)【要約】【課題】従来の３Ｃ３Ｂ塗装方法で得られるメタリック塗布膜と同等の光輝感を維持しつつ、塗布膜表面のムラがなく、簡素化された塗装方法で用いることができ、塗装膜の色ブレや乱反射がなく、かつ、塗装膜の耐光性に優れたメタリック塗料組成物を提供する。【解決手段】（１）鱗片状の光輝性顔料と、（２）重量平均分子量が４００００〜６００００であり、かつ、ガラス転移点（Ｔｇ）が−２５〜４０℃である樹脂と、（３）溶剤とを含む、メタリック塗料組成物。【選択図】なし【特許請求の範囲】
【請求項１】
メタリック塗料組成物であって、
鱗片状の光輝性顔料と、
重量平均分子量が４００００〜６００００であり、かつ、ガラス転移点（Ｔｇ）が−２５〜４０℃である樹脂と、
溶剤とを
含む、前記メタリック塗料組成物。
【請求項２】
鱗片状の光輝性顔料がアルミニウムフレーク顔料である、請求項１に記載のメタリック塗料組成物。
【請求項３】
アルミニウムフレーク顔料の厚さが０．０１〜０．５μｍであり、
該アルミニウムフレーク顔料の粒子径（Ｄ５０）が５〜２０μｍであり、かつ
該アルミニウムフレーク顔料の粒子径（Ｄ９０）と粒子径（Ｄ１０）との差が５０μｍ以下である、請求項１〜２のいずれか１項に記載のメタリック塗料組成物。
【請求項４】
樹脂の重量平均分子量が４５０００〜５５０００である、請求項１〜３のいずれか１項に記載のメタリック塗料組成物。
【請求項５】
樹脂のガラス転移点（Ｔｇ）が−１０〜２０℃である、請求項１〜４のいずれか１項に記載のメタリック塗料組成物。
【請求項６】
樹脂がラッカー型のポリウレタン樹脂である、請求項１〜５のいずれか１項に記載のメタリック塗料組成物。
【請求項７】
更に有色顔料を含む、請求項１〜６のいずれか１項に記載のメタリック塗料組成物。
【請求項８】
アルミニウム製の車両用ホイール用の塗料である、請求項１〜７のいずれか１項に記載のメタリック塗料組成物。
【請求項９】
請求項１〜８のいずれか１項に記載のメタリック塗料組成物を用いた基材の塗装方法であって、以下の工程：
（１）粉体プライマーが塗装された基材上に、メタリック塗料組成物を塗装する工程、及び、
（２）工程（１）で得られたメタリック塗料組成物の塗布膜の上に、クリヤー塗料を塗装して加熱乾燥（Ｂ）する工程
を含む、前記塗装方法。
【請求項１０】
請求項１〜８のいずれか１項に記載のメタリック塗料組成物の塗布膜。
【請求項１１】
請求項１〜８のいずれか１項に記載のメタリック塗料組成物の塗布膜を有する基材。
【請求項１２】
請求項１〜８のいずれか１項に記載のメタリック塗料組成物の塗布膜を有する基材を含む塗装体であって、
基材の上に粉体プライマーの塗布膜を有し、
該粉体プライマーの塗布膜の上に前記のメタリック塗料組成物の塗布膜を有し、
該メタリック塗料組成物の塗布膜の上にクリヤー塗料の塗布膜を最外層として有する、
ことを特徴とする、前記塗装体。
【発明の詳細な説明】
【技術分野】
【０００１】
本発明はメタリック塗料組成物に関する。
【背景技術】
【０００２】
光輝感のある金属調意匠を基材へ付与する手段として、光輝性顔料を含むメタリック塗料が知られている。
例えば、アルミホイール（基材）に対して、蒸着法により製造した鱗片状のアルミニウム顔料（光輝性顔料）とニトロセルロース系樹脂とを溶剤中に含むメタリック塗料が用いられている。このメタリック塗料は、光輝性顔料として鱗片状のアルミニウム顔料を採用しているので、アルミニウムの粒子感を感じさせない緻密な仕上がりを持った光輝感の高い金属調意匠を基材へ付与することが可能である。
このメタリック塗料は、鱗片状のアルミニウム顔料の塗装膜中での配向性を向上させて光輝感を得るために、薄い塗装膜厚（例えば、２〜３μｍ）にて塗装されている。
薄い塗装膜厚にて塗装する方法としては、
粉体プライマーが塗装された基材上に、下塗りの黒色塗料（ベースブラック）を塗装（Ｃ：コート（Ｃｏａｔ））して加熱乾燥（Ｂ：ベーク（Ｂａｋｅ））する工程、
次いで、メタリック塗料を塗装（Ｃ）して加熱乾燥（Ｂ）する工程、
更に、クリヤー塗料を塗装（Ｃ）して加熱乾燥（Ｂ）する工程を含む、３コート３ベーク（３Ｃ３Ｂ）方法が一般的に用いられている。
【０００３】
他方、光輝性顔料を含むメタリック塗料のなかには、プライマーの使用を前提としないものもある（特許文献１）。特許文献１には、光輝性顔料と、溶剤と、塗布膜形成要素（ニトロセルロース又はアセチルブチルセルロースを含む顔料担持用ポリマー及びアクリルウレタン樹脂）とを含むプライマーレス塗料が記載されている。
【先行技術文献】
【特許文献】
【０００４】
【特許文献１】特許第３９１９４１８号
【発明の概要】
【発明が解決しようとする課題】
【０００５】
前述の鱗片状のアルミニウム顔料とニトロセルロース系樹脂とを溶剤中に含むメタリック塗料は、薄い塗装膜厚にて用いた場合、その塗布膜の隠蔽力が低くなり下地の色が透けやすくなるので、予め下塗り塗料（ベースブラック）を塗装しておく必要があることを本発明者は見いだした。
また、このメタリック塗料には、カラーメタリック塗布膜層を形成するために、有色顔料が配合されることがある。しかしながら、粒子径の大きい（例えば、５μｍ）有色顔料を配合した塗料を薄い塗装膜厚（例えば、２〜３μｍ）にて塗装すると、塗装膜厚よりも大きい有色顔料の存在によって塗装膜の平滑性が損なわれ、色ブレ（安定した着色が出来ない）や乱反射が起こり、光輝感（金属感）が損なわれることを本発明者は見いだした。
更に、（１）このメタリック塗料に含まれるニトロセルロース系樹脂は、使用できる溶剤の選択の幅が狭く、使用できる溶剤（例えば、ブチルアセテート）には、溶解性の低さや、塗装膜の耐光性の低下（色差の低下（黄変）及び光沢保持率の低下）や、耐候性低下による塗布膜の外観低下を引き起こすという課題があること、及び、（２）前記の塗装膜の黄変は、塗膜の乾燥時（例えば、１５０℃での焼付塗装）にニトロセルロース系樹脂が黄変することで起こることを本発明者は見いだした。
【０００６】
前述のプライマーレスメタリック塗料はセルロース系樹脂を含むものであるが、このセルロース系樹脂には、塗布膜を薄くした際に起こるクリヤー塗料に対するなじみ性の低下や、塗布膜の耐光性の低下を引き起こすといった課題があることを本発明者は見いだした。
【課題を解決するための手段】
【０００７】
本発明者は、上述の課題を鋭意検討したところ、鱗片状の光輝性顔料と、所定の重量平均分子量及びガラス転移点（Ｔｇ）を有する樹脂と、溶剤とを組み合わせてなるメタリック塗料が下記の利点を有することを見いだした。
（１）従来の３Ｃ３Ｂ塗装方法で得られるメタリック塗布膜（以下、「塗膜」又は「塗装膜」ともいう）と同等の光輝感を維持しつつ、塗布膜表面のムラがなく、かつ、下地の隠蔽性が向上した塗布膜が得られること。
（２）前記（１）の塗布膜は下地の隠蔽性が向上しているので、下塗り塗料（ベースブラック）を塗装（Ｃ）して加熱乾燥（Ｂ）する工程を省略できること。
（３）前記メタリック塗料は、クリヤー塗料に対するセパレート性が良好であるため、メタリック塗料を加熱乾燥（Ｂ）することなく、その上にクリヤー塗料を塗装できること（ウエット・オン・ウエット塗装）。
（４）厚い塗装膜厚にて塗装した場合でも前記（１）の塗布膜を得られるため、粒子径の大きい有色顔料を更に配合しても塗布膜の平滑性が損なわれず、色ブレや乱反射が起こりにくいこと。
（５）ニトロセルロース系樹脂を含まないので、塗装膜の耐光性の低下が起こりにくいこと。
本発明は、これらの知見に基づいてなされたものである。
すなわち、本発明は、下記［１］〜［１２］に関するものである。
［１］メタリック塗料組成物であって、
鱗片状の光輝性顔料と、
重量平均分子量が４００００〜６００００であり、かつ、ガラス転移点（Ｔｇ）が−２５〜４０℃である樹脂と、
溶剤とを
含む、前記メタリック塗料組成物。
［２］鱗片状の光輝性顔料がアルミニウムフレーク顔料である、前記［１］に記載のメタリック塗料組成物。
［３］アルミニウムフレーク顔料の厚さが０．０１〜０．５μｍであり、
該アルミニウムフレーク顔料の粒子径（Ｄ５０）が５〜２０μｍであり、かつ
該アルミニウムフレーク顔料の粒子径（Ｄ９０）と粒子径（Ｄ１０）との差が５０μｍ以下である、前記［１］〜［２］のいずれか１項に記載のメタリック塗料組成物。
［４］樹脂の重量平均分子量が４５０００〜５５０００である、前記［１］〜［３］のいずれか１項に記載のメタリック塗料組成物。
［５］樹脂のガラス転移点（Ｔｇ）が−１０〜２０℃である、前記［１］〜［４］のいずれか１項に記載のメタリック塗料組成物。
［６］樹脂がラッカー型のポリウレタン樹脂である、前記［１］〜［５］のいずれか１項に記載のメタリック塗料組成物。
［７］更に有色顔料を含む、前記［１］〜［６］のいずれか１項に記載のメタリック塗料組成物。
［８］アルミニウム製の車両用ホイール用の塗料である、前記［１］〜［７］のいずれか１項に記載のメタリック塗料組成物。
［９］前記［１］〜［８］のいずれか１項に記載のメタリック塗料組成物を用いた基材の塗装方法であって、以下の工程：
（１）粉体プライマーが塗装された基材上に、メタリック塗料組成物を塗装する工程、及び、
（２）工程（１）で得られたメタリック塗料組成物の塗布膜の上に、クリヤー塗料を塗装して加熱乾燥（Ｂ）する工程
を含む、前記塗装方法。
［１０］前記［１］〜［８］のいずれか１項に記載のメタリック塗料組成物の塗布膜。
［１１］前記［１］〜［８］のいずれか１項に記載のメタリック塗料組成物の塗布膜を有する基材。
［１２］前記［１］〜［８］のいずれか１項に記載のメタリック塗料組成物の塗布膜を有する基材を含む塗装体であって、
基材の上に粉体プライマーの塗布膜を有し、
該粉体プライマーの塗布膜の上に前記のメタリック塗料組成物の塗布膜を有し、
該メタリック塗料組成物の塗布膜の上にクリヤー塗料の塗布膜を最外層として有する、
ことを特徴とする、前記塗装体。
【発明の効果】
【０００８】
後述する実施例で示されるように、本発明のメタリック塗料組成物は、下記の効果を奏することができる。
（１）従来の３Ｃ３Ｂ塗装方法で得られるメタリック塗布膜と同等の光輝感を維持しつつ、塗布膜表面のムラがなく、かつ、下地の隠蔽性が向上したメタリック塗布膜が得られること。
（２）下塗り塗料（ベースブラック）の塗装（Ｃ）及び加熱乾燥（Ｂ）工程と、メタリック塗料の加熱乾燥（Ｂ）工程を省略しても、前記（１）の塗布膜が得られる（２Ｃ１Ｂ方法）ので、塗装方法を簡素化し、更に塗装時間を短縮することができること。
（３）前記（１）の塗布膜を厚い塗装膜厚とした場合でも得られるため、粒子径の大きい有色顔料を更に配合しても塗布膜の平滑性が損なわれず、色ブレや乱反射がない光輝感（金属感）を持ったカラー金属調意匠が得られること。
（４）塗装膜の耐光性に優れること。
【発明を実施するための形態】
【０００９】
以下、本発明を詳細に説明する。
本発明のメタリック塗料組成物は、
鱗片状の光輝性顔料と、
重量平均分子量が４００００〜６００００であり、かつ、ガラス転移点（Ｔｇ）が−２５〜４０℃である樹脂と、
溶剤とを含む。
【００１０】
鱗片状の光輝性顔料
光輝性顔料とは、金属調の光沢を放つことができる顔料をいい、具体例としては金属製の顔料（例えばアルミニウム顔料）や、天然マイカから得られる顔料（例えば、パール顔料）や、ガラスフレーク顔料が挙げられ、好ましくはアルミニウム顔料及びパール顔料であり、より好ましくはアルミニウム顔料である。
鱗片状とは、鱗のような薄板状の形状をいう。本発明の光輝性顔料において、その平面形状は特に限定されず、円形、楕円形、角形や、不定型等であってよい。塗膜中で平行層状に配向し易い点で円形が好ましい。
鱗片状の光輝性顔料としては、塗料やインキの分野で使用されているものを特に制限なく用いることができる。
鱗片状のアルミニウム顔料としては、粉砕法や蒸着法により製造されたアルミニウムフレーク顔料を好適に使用できる。粉砕法により製造されたアルミニウムフレーク顔料が好ましい。
光輝性の観点からは、アルミニウムフレーク顔料の厚さは好ましくは０．０１〜０．５μｍ、より好ましくは０．０１〜０．３μｍであり、同顔料の粒子径（Ｄ５０）は好ましくは５〜２０μｍであり、より好ましくは７〜１８μｍである。また、粒子径（Ｄ５０）と厚さとのアスペクト比（Ｄ５０／厚さ）は１０〜２０００であることが好ましく、２４〜１８００であることがより好ましい。
また、アルミニウムフレーク顔料の粒度分布について、粒子径（Ｄ９０）と粒子径（Ｄ１０）との差がより小さいものが好ましく、Ｄ９０とＤ１０の粒子径の差が５０μｍ以下、好ましくは４５μｍ以下のものが好ましい。
なお、粒子径はレーザー回折や動的光散乱法により測定された値をいう。
【００１１】
鱗片状の光輝性顔料は、市場において容易に入手可能であるが、公知の方法によっても調製可能である。
例えば、アルミニウムフレーク顔料としては、
商品名：Ｚ４８５（東洋アルミニウム社製。粉砕法により製造されたアルミニウムフレーク顔料のペースト。厚さ：０．１５μｍ。粒子径（Ｄ１０）：４．９μｍ。粒子径（Ｄ５０）：１１．７μｍ。粒子径（Ｄ９０）：３３．６μｍ。アスペクト比（Ｄ５０／厚さ）：７８。Ｄ９０とＤ１０の差：２８．７μｍ）や、
商品名：５６８０ＮＳ（東洋アルミニウム社製。粉砕法により製造されたアルミニウムフレーク顔料のペースト。厚さ：０．２μｍ。粒子径（Ｄ１０）：５μｍ。粒子径（Ｄ５０）：１４.２μｍ。粒子径（Ｄ９０）：４５．７μｍ。アスペクト比（Ｄ５０／厚さ）：７１。Ｄ９０とＤ１０の差：４０．７μｍ）や、
商品名：ＭＥＴＡＬＵＲＥ  Ｌ−５５３５０（エカルト社製。蒸着法により製造されたアルミニウムフレーク顔料のペースト。厚さ：０．０５μｍ。粒子径（Ｄ１０）：５．７μｍ。粒子径（Ｄ５０）：１２．７μｍ。粒子径（Ｄ９０）：２０．７μｍ。アスペクト比（Ｄ５０／厚さ）：２５４。Ｄ９０とＤ１０の差：１５μｍ）
等が挙げられる。
【００１２】
鱗片状の光輝性顔料は、１種類を単独で用いてもよく、２種類以上を組み合わせて用いてもよい。
【００１３】
メタリック塗料組成物における鱗片状の光輝性顔料の含量は特に制限されないが、メタリック塗料組成物の総質量に対して、好ましくは１〜４質量％、より好ましくは２〜３質量％、特に好ましくは２．５〜３質量％である。１〜４質量％であると下地の色をより高く隠蔽することができる。
【００１４】
樹脂
本発明のメタリック塗料組成物で使用する樹脂は、重量平均分子量が４００００〜６００００、好ましくは４３０００〜５７０００、より好ましくは４５０００〜５５０００である。
重量平均分子量が４００００以上であると、塗料から溶剤が蒸発した際に塗布膜が高粘度となり流動性が低くなることで鱗片状の光輝性顔料が塗布膜中で配向しやすくなり、光輝感の高い金属調意匠を基材へ付与することができる。
重量平均分子量が６００００以下であると、メタリック塗料組成物の粘度が過度に上昇すること抑制して、塗装作業性を良好に保つことができる（粘度が高すぎる場合、粘度低下のために塗料の希釈率を上げると、塗装膜厚の制御が難しくなることがある）。
重量平均分子量は、ゲル浸透クロマトグラフィー（ＧＰＣ）において、標準物質としてポリスチレンを使用し、ポリスチレンと試料との相対比較により試料の分子量を決定する方法によって決定される値である。ＧＰＣによる重量平均分子量の測定は、例えば、以下の方法により行うことができる。
ＴＳＫｇｅｌカラム（東ソー（株）社製）を用い、ＲＩを装備したＧＰＣ（東ソー（株）社製；ＨＬＣ−８２２０ＧＰＣ）により求める。ＧＰＣの条件として、展開溶媒にテトラヒドロフランを用い、流速０．３５ｍｌ／分、温度４０℃にて測定を行う。なお、ＴＳＫ標準ポリスチレン（東ソー（株）社製）を標準物質として用いる。
【００１５】
本発明のメタリック塗料組成物で使用する樹脂は、ガラス転移点（Ｔｇ）が−２５〜４０℃、好ましくは−１０〜２０℃、より好ましくは−５〜１５℃である。
ガラス転移点が−２５℃以上であると、メタリック塗料組成物から形成される塗布膜（メタリック層）の上にクリヤー塗料を塗布した際、クリヤー塗料に含まれる溶剤によるメタリック層の浸食（浸食は、鱗片状の光輝性顔料の配向性の乱れにつながる）が起こりにくい（換言すれば、クリヤー塗料に対するセパレート性が高い）ので、メタリック層の平滑性を保ち、光輝感を維持することができる。更に、クリヤー塗料に対するセパレート性の高さを利用して、メタリック塗料組成物を加熱乾燥することなく、クリヤー塗料を塗装することができる（ウエット・オン・ウエット塗装）。
ガラス転移点が４０℃以下であると、メタリック塗料組成物から形成される塗布膜の耐衝撃性を良好に保つことができる。
ガラス転移点はＪＩＳＫ７１２１におけるプラスチックの転移温度測定方法により測定された値をいう。
【００１６】
本発明では、上述の重量平均分子量とガラス転移点の条件を満たす限り、塗料やインキの分野で使用されている樹脂を特に制限なく用いることができる。
但し、従来技術のメタリック塗料に含まれるニトロセルロース系樹脂は、重量平均分子量が約３０万であり、ガラス転移点（Ｔｇ）が約１９０℃であるので、本発明で使用する樹脂には該当しない。
また、本発明で使用する樹脂は、市場において容易に入手可能であるが、公知の方法によっても調製可能である。
樹脂の種類は、乾燥性と溶剤選択性と塗布膜性能とのバランスを考慮して選択できるが、乾燥速度の調整がしやすく、溶剤選択性が高く（多種の溶剤に溶解可能）、かつ、耐光性試験で塗布膜が黄変しにくい点から、ポリウレタン樹脂が好ましい。
ポリウレタン樹脂としては、塗装〜加熱乾燥の工程で分子量の変化がなく、溶剤の蒸発のみによって塗布膜を形成するラッカー型のポリウレタン樹脂が好ましい。
ラッカー型ウレタン樹脂としては、商品名：バーノック１６−４１６（ＤＩＣ社製。重量平均分子量：５０６７７。ガラス転移点（Ｔｇ）：０℃）等が挙げられる。特に、バーノック１６−４１６は、メタリック塗料組成物の総質量に対する濃度が８質量％を超えると糸引きが発生するほど高粘度となり、鱗片状の光輝性顔料が塗布膜中でより配向しやすくなり、結果として光輝感のより高い金属調意匠を基材へ付与することができるので好ましい。
【００１７】
上述の重量平均分子量とガラス転移点の条件を満たす樹脂は、１種類を単独で用いてもよく、２種類以上を組み合わせて用いてもよい。
【００１８】
メタリック塗料組成物における樹脂の含量は特に制限されないが、メタリック塗料組成物の総質量に対して、好ましくは１〜３０質量％、より好ましくは２〜２５質量％、特に好ましくは３〜２０質量％である。１〜３０質量％であると下地の色をより隠蔽することができる。
【００１９】
溶剤
本発明のメタリック塗料組成物で使用する溶剤としては、前述の「重量平均分子量が４００００〜６００００であり、かつ、ガラス転移点（Ｔｇ）が−２５〜４０℃である樹脂」に対する溶剤として機能できるものを特に制限なく用いることができる。
具体例としては、アセテート系溶剤、アルコール系溶剤、エーテル系溶剤、エステル系溶剤、グリコールエーテル系溶剤、脂肪族炭化水素系溶剤や、芳香族炭化水素系溶剤などが挙げられる。
溶剤は、乾燥性や樹脂の溶解性等を考慮して適宜選択することができる。例えば、前述のラッカー型ウレタン樹脂については、メチルエチルケトン、イソプロピルアルコールや酢酸ブチル等を好適に使用することができる。
【００２０】
溶剤は、１種類を単独で用いてもよく、２種類以上を組み合わせて用いてもよい。
【００２１】
溶剤は、市場において容易に入手可能であるが、公知の方法によっても調製可能である。
【００２２】
メタリック塗料組成物における溶剤の含量は特に制限されないが、メタリック塗料組成物の総質量に対して、好ましくは６５〜９０質量％、より好ましくは７０〜９０質量％、特に好ましくは７５〜９０質量％である。６５〜９０質量％であると下地の色を隠蔽することができる。
【００２３】
本発明のメタリック塗料組成物には、カラー（有色）メタリック塗布膜層を得るために、有色顔料（着色剤）を配合してもよい。有色顔料としては、塗料やインキの分野で使用されているもの（例えば、有機顔料や無機顔料）を特に制限なく用いることができる。本発明では、メタリック塗料組成物から形成される塗布膜の厚さを従来よりも厚くすることができるので、粒子径の大きい（例えば、５〜１０μｍ）有色顔料も使用することができる。
【００２４】
有色顔料は、１種類を単独で用いてもよく、２種類以上を組み合わせて用いてもよい。
【００２５】
有色顔料は、市場において容易に入手可能であるが、公知の方法によっても調製可能である。
【００２６】
メタリック塗料組成物における有色顔料の含量は配合目的を達成できる限り特に制限されないが、メタリック塗料組成物の総質量に対して、好ましくは１〜４質量％、より好ましくは２〜３質量％、特に好ましくは２．５〜３質量％である。
【００２７】
更に、本発明のメタリック塗料組成物には、鱗片状の光輝性顔料や有色顔料の分散性を向上させるために分散剤（沈降防止剤ともいう）を配合することができる。分散剤としては、塗料やインキの分野で使用されているものを特に制限なく用いることができる。
【００２８】
メタリック塗料組成物における分散剤の含量は配合目的を達成できる限り特に制限されないが、メタリック塗料組成物の総質量に対して、好ましくは１〜４質量％、より好ましくは２〜３質量％、特に好ましくは２．５〜３質量％である。
【００２９】
有色顔料の他、本発明のメタリック塗料組成物には、メタリック塗料組成物に一般的に用いられている種々の添加剤（例えば、沈降防止剤、タレ止め剤、粘性調節剤（増粘剤）、脱水剤、消泡剤、紫外線吸収剤、光安定剤、表面調整剤、低汚染化剤や触媒等）を適宜配合することができる。
【００３０】
メタリック塗料組成物の製造方法
本発明のメタリック塗料組成物の製造方法は特に限定されない。メタリック塗料組成物の公知の製造方法、例えば、各成分をディスパーにて混合することで製造することができる。
【００３１】
メタリック塗料組成物の使用方法
本発明のメタリック塗料組成物は、光輝感のある金属調意匠を基材へ付与するための塗料として使用することができる。
本発明のメタリック塗料組成物から形成される塗布膜は下地の隠蔽性が向上しているので、従来のメタリック塗料の塗装方法（３Ｃ３Ｂ法）で行っていた下塗り塗料（ベースブラック）を塗装（Ｃ）して加熱乾燥（Ｂ）する工程を省略できる。更に本発明のメタリック塗料組成物は、クリヤー塗料に対するセパレート性が良好であるため、メタリック塗料を加熱乾燥（Ｂ）することなく、その上にクリヤー塗料を塗装できる。
したがって、本発明のメタリック塗料組成物を用いた塗装方法（以下、「本発明の塗装方法」ともいう）は、以下の工程：
（１）粉体プライマーが塗装された基材上に、メタリック塗料組成物を塗装（Ｃ）する工程、及び、
（２）工程（１）で得られたメタリック塗料組成物の塗布膜の上に、クリヤー塗料を塗装（Ｃ）して加熱乾燥（Ｂ）する工程
を含む、２コート１ベーク（２Ｃ１Ｂ）方法である。
【００３２】
本発明の塗装方法を適用できる基材の種類は、メタリック塗料組成物に含まれる溶剤の影響を受けない限り特に制限はない。基材の具体例としては、金属（例えば、鉄やアルミニウム）が挙げられる。
また、基材から構成される物品の種類に特に制限はなく、具体例としては車両用ホイール等が挙げられる。本発明のメタリック塗料組成物は、アルミニウム製の車両用ホイールへ特に好適に用いることができる。
【００３３】
本発明の塗装方法で使用する粉体プライマーは、メタリック塗料分野で一般的に用いられているものを特に制限なく用いることができる。具体例としては、商品名：Ｖ−ＰＥＴ＃５２００（大日本塗料株式会社製）等が挙げられる。
基材への粉体プライマーの塗装は、一般的な粉体プライマーの塗装方法を用いて行うことができる。
粉体プライマーの塗装膜厚は特に制限されるものではないが、例えば１０〜１５０μｍ、好ましくは３０〜１２０μｍ、より好ましくは５０〜１００μｍである。
【００３４】
粉体プライマーが塗装された基材上へのメタリック塗料組成物の塗装は、スプレー塗装やベル塗装など一般的なメタリック塗料の塗装方法を用いて行うことができる。
なお、本発明の塗装方法では、塗装したメタリック塗料組成物を加熱乾燥する工程（Ｂ）（焼付け工程）は原則として不要であるが、必要に応じ行ってもよい。
なお、上記の加熱乾燥工程（焼付け工程）とは別に、メタリック塗料組成物中の溶剤を蒸発させるための乾燥工程を行ってもよい。
メタリック塗料組成物の塗装膜厚は特に制限されるものではないが、例えば１〜２０μｍ、好ましくは５〜１５μｍ、より好ましくは９〜１２μｍである。
【００３５】
本発明の塗装方法で使用するクリヤー塗料は、メタリック塗料分野で一般的に用いられているもの（例えば、溶剤系のクリヤー塗料）を特に制限なく用いることができる。具体例としては、自動車用のクリヤー塗料が挙げられる。
メタリック塗料組成物の塗布膜の上へのクリヤー塗料の塗装及び加熱乾燥は、一般的なクリヤー塗料の塗装及び加熱乾燥方法を用いて行うことができる。
クリヤー塗料の塗装膜厚は特に制限されるものではないが、例えば１０〜４０μｍ、好ましくは１５〜３０μｍ、より好ましくは２０〜２５μｍである。
【００３６】
本発明の塗装方法によって得られた物品（以下、「本発明の塗装体」ともいう）では、基材の上に粉体プライマーの塗布膜を有し、当該粉体プライマーの塗布膜の上に本発明のメタリック塗料組成物の塗布膜を有し、更に当該メタリック塗料組成物の塗布膜の上にクリヤー塗料の塗布膜を最外層として有している。
【００３７】
以下に、実施例を挙げて本発明を更に詳しく説明するが、本発明は下記の実施例に何ら限定されるものではない。
【実施例】
【００３８】
１．メタリック塗料組成物の調製
以下の成分を使用して、製造例１〜８のメタリック塗料組成物を調製した。
【００３９】
［鱗片状の光輝性顔料］
商品名：Ｚ４８５（東洋アルミニウム社製。粉砕法により製造されたアルミニウムフレーク顔料のペースト。厚さ：０．１５μｍ。粒子径（Ｄ１０）：４．９μｍ。粒子径（Ｄ５０）：１１．７μｍ。粒子径（Ｄ９０）：３３．６μｍ。アスペクト比（Ｄ５０／厚さ）：７８。Ｄ９０とＤ１０の差：２８．７μｍ）
商品名：５６８０ＮＳ（東洋アルミニウム社製。粉砕法により製造されたアルミニウムフレーク顔料のペースト。厚さ：０．２μｍ。粒子径（Ｄ１０）：５μｍ。粒子径（Ｄ５０）：１４.２μｍ。粒子径（Ｄ９０）：４５．７μｍ。アスペクト比（Ｄ５０／厚さ）：７１。Ｄ９０とＤ１０の差：４０．７μｍ）
商品名：ＭＥＴＡＬＵＲＥ  Ｌ−５５３５０（エカルト社製。蒸着法により製造されたアルミニウムフレーク顔料のペースト。厚さ：０．０５μｍ。粒子径（Ｄ１０）：５．７μｍ。粒子径（Ｄ５０）：１２．７μｍ。粒子径（Ｄ９０）：２０．７μｍ。アスペクト比（Ｄ５０／厚さ）：２５４。Ｄ９０とＤ１０の差：１５μｍ）
【００４０】
［有色顔料］
商品名：ラーベン5000（ビルラカーボン社製。黒色顔料（粒子径：１０μｍ）
【００４１】
［樹脂］
商品名：バーノック１６−４１６（ＤＩＣ社製。ラッカー型ウレタン樹脂。重量平均分子量：５０６７７。ガラス転移点（Ｔｇ）：０℃）
商品名：バーノック１６−４１１（ＤＩＣ社製。ラッカー型ウレタン樹脂。重量平均分子量：29796。ガラス転移点（Ｔｇ）：２０℃）。この樹脂は、重量平均分子量が本発明の樹脂の要件を満たしておらず、比較例として使用した。
商品名：バーノック１８−４７２（ＤＩＣ社製。ラッカー型ウレタン樹脂。重量平均分子量：39018。ガラス転移点（Ｔｇ）：−４１℃）。この樹脂は、ガラス転移点（Ｔｇ）が本発明の樹脂の要件を満たしておらず、比較例として使用した。
商品名：ＨＩＧ１２０（旭化成ケミカルズ社製。工業用硝化綿（ニトロセルロース系樹脂）。重量平均分子量：303281。ガラス転移点（Ｔｇ）：１９２℃。この樹脂は、重量平均分子量及びガラス転移点（Ｔｇ）が本発明の樹脂の要件を満たしておらず、比較例として使用した。
なお、上記樹脂のＧＰＣによる重量平均分子量の測定は、以下の方法により行った。ＴＳＫｇｅｌカラム（東ソー（株）社製）を用い、ＲＩを装備したＧＰＣ（東ソー（株）社製；ＨＬＣ−８２２０ＧＰＣ）により求めた。ＧＰＣの条件として、展開溶媒にテトラヒドロフランを用い、流速０．３５ｍｌ／分、温度４０℃にて測定を行った。ＴＳＫ標準ポリスチレン（東ソー（株）社製）を標準物質として用いた。
【００４２】
［溶剤］
メチルエチルケトン
イソプロピルアルコール
酢酸ブチル
トルエン
【００４３】
［添加剤］
フローノン  SP-1000（共栄社化学社製。沈降防止剤）
フローノン  HR-4AF（共栄社化学社製。タレ止め剤）
UVA /HALS（永光化学社製。紫外線吸収剤／光安定剤）
【００４４】
［メタリック塗料組成物の調製方法］
下記表１に記載の配合量の各成分をディスパーにて混合して、製造例１〜９のメタリック塗料組成物を調製した。表１中、各成分の配合量の数値は質量部を表す。
【００４５】
２．メタリック塗料組成物の評価
［メタリック塗料組成物を用いた塗装方法］
アルミニウム板に粉体プライマーとして「Ｖ―ＰＥＴ＃５２００ＧＲＡＹ−２Ａ」（大日本塗料社製）を膜厚が９０μｍとなるように静電塗装し、１７０℃で２０分間焼き付けた。
その後、実施例１〜４と比較例１〜２については、得られたメタリック塗料組成物を乾燥膜厚が１０μｍとなるようにスプレー塗装（Ｃ）し、室温で１０分間乾燥させて溶剤を蒸発させた後、クリヤー塗料として「Ｔ−６３９＃Ｃ８９０」（大日本塗料社製）を乾燥膜厚が２５μｍとなるようにウエット・オン・ウエットでスプレー塗装した（Ｃ）。最後に、１５０℃で２０分間焼き付けて（Ｂ）、メタリック塗料組成物が塗装された評価サンプルを得た。
また、比較例３〜４については、ベースブラックとして「Ｔ−６４６ブラックＢ１０」（大日本塗料社製）を乾燥膜厚が２０μｍとなるようにスプレー塗装（Ｃ）し、１５０℃で２０分間焼き付けた（Ｂ）。その後、得られたメタリック塗料組成物を乾燥膜厚が３μｍとなるようにスプレー塗装（Ｃ）し、１５０℃で２０分間焼き付けた後（Ｂ）、クリヤー塗料として「Ｔ−６３９＃Ｃ８９０」（大日本塗料社製）を乾燥膜厚が２５μｍとなるようにスプレー塗装した（Ｃ）。最後に、１５０℃で２０分間焼き付けて（Ｂ）、メタリック塗料組成物が塗装された評価サンプルを得た。
表２の「塗装工程」欄に各メタリック塗料組成物の塗装方法を記載する。表２中、「２Ｃ１Ｂ」は２コート１ベーク法を示し、「３Ｃ３Ｂ」は３コート３ベーク法を示す。
【００４６】
［塗布膜の光輝感の評価］
評価サンプルの塗布膜表面を、多角度分光測色計（ＢＹＫ社製ＢＹＫ−ｍａｃ）により測色し、フロップインデックスを算出した。
フロップインデックス ＝2.69×（L*15°-L*110°) 1.11／（L*45°）0.86
フロップインデックスに基づき、光輝感を下記の基準により３段階評価した。
［評価基準］
○：フロップインデックスが２２以上
△：フロップインデックスが１９以上２２未満
×：フロップインデックスが１９未満
「○」及び「△」は、メタリック塗料に求められる光輝感を満たしていると判定した。したがって、実施例１〜４（２Ｃ１Ｂ）は、比較例３〜４（３Ｃ３Ｂ）と同等の光輝感を維持していた。ここで、比較例３〜４は、アルミニウム顔料とニトロセルロース系樹脂とを溶剤中に含む従来技術のメタリック塗料組成物に相当する。したがって、本発明のメタリック塗料組成物は、従来技術（３Ｃ３Ｂ法）よりも工程数が少ない２Ｃ１Ｂ法で、従来技術のメタリック塗装膜と同等の光輝感を維持していた。また、従来技術（３Ｃ３Ｂ法）よりも工程数が少ない２Ｃ１Ｂ法で本発明のメタリック塗料組成物が従来技術のメタリック塗装膜と同等の光輝感を維持していたことは、下地の隠蔽性が向上したことを意味する。
【００４７】
［塗布膜表面のムラの評価］
評価サンプルの塗布膜表面のムラを、前述のフロップインデックスに基づき、下記の基準により２段階評価した。
［評価基準］
○：フロップインデックスが１９以上
×：フロップインデックスが１９未満
「○」は、塗布膜表面のムラが小さく、メタリック塗料に求められる金属感を有していると判定した。したがって、実施例１〜４は、メタリック塗料に求められる金属感を有していた。
【００４８】
［耐光性］
ＪＩＳ  Ｋ５６００−７−７に従い、光源としてキセノンアークランプを用いた促進耐光性試験で７５０ＭＪのエネルギーを照射し、評価サンプルの光沢保持率と色差を測定し、以下の基準に従い２段階評価した。
なお、光沢保持率は促進耐候性試験を実施する前の光沢度を１００％とした時の値、色差は促進耐候性試験を実施する前を基準とした。
光沢保持率（％）＝  照射後の光沢度／照射前の光沢度×１００
［評価基準］
○：光沢保持率≧８５％かつ色差≦３
×：上記以外の結果
「○」は、メタリック塗料に求められる十分な耐光性を有していると判定した。したがって、実施例１〜４は、メタリック塗料に求められる耐光性を有していた。一方、色差の低下（黄変）をもたらすニトロセルロース系樹脂を含む比較例３〜４は、十分な耐光性を示さなかった。
【００４９】
［色ブレ及び乱反射の評価］
有色顔料を配合した実施例４及び比較例４について評価を行った。
各評価サンプルを目視にて観察し、色ブレと乱反射の程度を以下の基準に従い２段階評価した。
［評価基準］
○：色ブレと乱反射がほとんど認められず、優れた塗膜外観を有する
×：色ブレと乱反射が認められ、塗膜外観が劣る
「○」は、色ブレや乱反射がなく、有色顔料を配合したメタリック塗料に求められる性能を有していると判定した。したがって、本発明のメタリック塗料組成物は、有色顔料を配合した場合でも、十分な性能を有していた。一方、比較例４では、色ブレや乱反射が生じた。
【００５０】
［塗布膜の付着性の評価（碁盤目試験）］
ＪＩＳ  Ｋ５６００  ５．６に準じ、各評価サンプルの塗膜の表面にカッターで切り込みを入れて、２ｍｍ角の碁盤目を１００マス作り、その上に粘着テープ（セロハンテープ）を貼り付けた後、強制的に剥離する試験を行い、下記の基準により３段階評価した。
［評価基準］
○：塗膜の剥離は全く認められない。
△：碁盤目の淵部分に剥離が見られる。
×：基材部分から塗膜の剥離が認められる。
実施例１〜４の塗布膜は、従来技術のメタリック塗料組成物の塗布膜（比較例３〜４）と同等の付着性を維持していた。
【産業上の利用可能性】
【００５１】
本発明は、塗料分野で利用することができる。
【００５２】
【表１】
2018095741.tif 000002
【００５３】
【表２】
2018095741.tif 000003